СПОСОБ ПОЛУЧЕНИЯ МАТЕРИАЛА ДЛЯ РАЗЛОЖЕНИЯ ОЗОНА И МАТЕРИАЛ

3
4
1. Способ получения материала для разложения озона, включающий перемешивание марганец- и медьсодержащих соединений с высокоглиноземистым цементом и бентонитовой глиной, формование гранул, выдержку на воздухе, гидротермальную обработку, сушку, прокаливание, отличающийся тем, что на перемешивание с высокоглиноземистым цементом и бентонитовой глиной подают измельченные до размера 50-150 мкм твердые частицы основного карбоната марганца и основного карбоната меди при следующем соотношении компонентов, мас.%: основной карбонат марганца - 13-25, основной карбонат меди - 27-50, бентонитовая глина 1,5-6,5, высокоглиноземистый цемент - остальное, гидротермальную обработку осуществляют при 70-80°С, а прокаливание при 410-420°С до обеспечения образования в целевом продукте рентгеноаморфной мелкокристаллической фазы MnO, характеризующейся размером кристаллитов не более 5 нм.
2. Способ по п.1, отличающийся тем, что перемешивание компонентов проводят в присутствии соединений аммония.
3. Способ по п.1, отличающийся тем, что перед прокаливанием материал пропитывают уксусной кислотой.
3
4
4. Материал для разложения озона, состоящий из оксидов марганца и меди, высокоглиноземистого цемента и бентонитовой глины, отличающийся тем, что он содержит оксиды марганца в виде мелкокристаллической рентгеноаморфной фазы MnO при содержании компонентов, мас.%:
оксиды марганца - 30-50
оксид меди - 10-20
бентонитовая глина - 1,5-6,5
высокоглиноземистый цемент - остальное,
при этом материал получен способом, охарактеризованным в п.1